【手続補正書】
【提出日】平成16年3月24日(2004.3.24)
【手続補正１】
【補正対象書類名】特許請求の範囲
【補正対象項目名】全文
【補正方法】変更
【補正の内容】
【特許請求の範囲】
【請求項１】
導波路軸を有する光導波路であって、
前記導波路軸に沿って延在する第１の部分と、
前記第１の部分とは異なり、前記導波路軸に沿って延在し、かつ前記第１の部分を囲む第２の部分とを備え、
前記第１及び第２の部分の少なくとも１つは、セレン・カルコゲナイド・ガラスおよびテルル・カルコゲナイド・ガラスで構成されるグループから選択されるカルコゲナイド・ガラスを備え、前記第１及び第２の部分の両方は、ある温度Ｔで１０3ポワズより大きな粘度を有し、前記光導波路はフォトニック結晶ファイバである、光導波路。
【請求項２】
前記カルコゲナイド・ガラスは、Ａｓ−Ｓ、Ａｓ−Ｓｅ、Ｇｅ−Ｓｅ、Ａｓ−Ｔｅ、Ｓｂ−Ｓｅ、Ａｓ−Ｓ−Ｓｅ、Ｓ−Ｓｅ−Ｔｅ、Ａｓ−Ｓｅ−Ｔｅ、Ａｓ−Ｓ−Ｔｅ、Ｇｅ−Ｓ−Ｔｅ、Ｇｅ−Ｓｅ−Ｔｅ、Ｇｅ−Ｓ−Ｓｅ、Ａｓ−Ｇｅ−Ｓｅ、Ａｓ−Ｇｅ−Ｔｅ、Ａｓ−Ｓｅ−Ｐｂ、Ａｓ−Ｓｅ−Ｔｌ、Ａｓ−Ｔｅ−Ｔｌ、Ａｓ−Ｓｅ−ＧａおよびＧｅ−Ｓｂ−Ｓｅで構成されるグループから選択される、請求項１に記載の光導波路。
【請求項３】
前記カルコゲナイド・ガラスは、硼素、アルミニウム、ケイ素、リン、硫黄、ガリウム、ヒ素、インジウム、スズ、アンチモン、タリウム、鉛、ビスマス、カドミウム、ランタン、フッ素、塩素、臭素およびヨウ素から構成されるグループから選択される元素を備える、請求項１に記載の光導波路。
【請求項４】
前記第１及び第２の部分の少なくとも一つは非線形材料を含む、請求項１に記載の光導波路。
【請求項５】
前記非線形材料が電気光学材料である、請求項４に記載の光導波路。
【請求項６】
前記第１又は第２の材料が複数の希土類イオンを含む、請求項１に記載の光導波路。
【請求項７】
前記希土類イオンがエルビウム・イオンを含む、請求項６に記載の光導波路。
【請求項８】
前記第１の部分が均質な部分である、請求項１に記載の光導波路。
【請求項９】
前記第１の部分が不均質部分である、請求項１に記載の光導波路。
【請求項１０】
前記第１の部分が導波路軸に沿って延在する１つまたは複数の穴を有する穴あき部分含む、請求項９に記載の光導波路。
【請求項１１】
前記第２の部分が誘電体材料を備える、請求項１に記載の光導波路。
【請求項１２】
前記誘電体材料が無機材料である、請求項１１に記載の光導波路。
【請求項１３】
前記無機材料が無機ガラスである、請求項１２に記載の光導波路。
【請求項１４】
前記無機ガラスがハロゲン化ガラスである、請求項１３に記載の光導波路。
【請求項１５】
前記無機ガラスが酸化ガラスである、請求項１３に記載の光導波路。
【請求項１６】
前記酸化ガラスが最高４０モル％のＭＯの形態の化合物を含み、Ｍは、Ｐｂ、Ｃａ、Ｍｇ、Ｓｒ、ＺｎおよびＢａから構成されるグループから選択される、請求項１５に記載の光導波路。
【請求項１７】
前記酸化ガラスが最高４０モル％のＭ2Ｏの形態の化合物を含み、Ｍは、Ｌｉ、Ｎａ、Ｋ
、ＲｂおよびＣｓから構成されるグループから選択される、請求項１５に記載の光導波路。
【請求項１８】
前記酸化ガラスが最高４０モル％のＭ2Ｏ3の形態の化合物を含み、Ｍは、Ａｌ、Ｂ、Ｇａ、ＩｎおよびＢｉから構成されるグループから選択される、請求項１５に記載の光導波路。
【請求項１９】
前記酸化ガラスが最高６０モル％のＰ2Ｏ5を含む、請求項１５に記載の光導波路。
【請求項２０】
前記酸化ガラスが最高４０モル％のＳｉＯ2を含む、請求項１５に記載の光導波路。
【請求項２１】
前記無機ガラスが混合された酸化フッ素ガラスである、請求項１３に記載の光導波路。
【請求項２２】
前記誘電体材料が有機材料である、請求項１１に記載の光導波路。
【請求項２３】
前記有機材料がポリマーである、請求項２２に記載の光導波路。
【請求項２４】
前記有機材料がカーボネート、スルホン、エーテルイミド、アクリレート系およびフルオロポリマーから構成されるグループから選択されるポリマーである、請求項２３に記載の光導波路。
【請求項２５】
前記第２の部分が均質な部分である、請求項１に記載の光導波路。
【請求項２６】
前記第２の部分が不均質部分である、請求項１に記載の光導波路。
【請求項２７】
前記第２の部分が導波路軸に沿って延在する１つまたは複数の穴を有する穴あき部分含む、請求項２６に記載の光導波路。
【請求項２８】
前記フォトニック結晶ファイバがブラッグ・ファイバである、請求項１に記載の光導波路。
【請求項２９】
前記第１の部分は屈折率ｎ1を有し、前記第２の部分は屈折率ｎ2を有し、｜ｎ1−ｎ2｜≧０．３５である、請求項１に記載の光導波路。
【請求項３０】
前記第１の部分は屈折率ｎ1を有し、前記第２の部分は屈折率ｎ2を有し、｜ｎ1−ｎ2｜≧０．５である、請求項１に記載の光導波路。
【請求項３１】
導波路軸を有する光導波路であって、
前記導波路軸に沿って延在するコアと、
前記導波路軸を中心に前記コアを囲む閉じ込め領域であって、カルコゲナイド・ガラスを含む閉じ込め領域と、当該閉じ込め領域は、フォトニック・バンドギャップを有するフォトニック結晶構造を更に含み、前記閉じ込め領域は動作中、少なくとも第１の範囲の周波数のＥＭ放射線を導波して、前記導波路軸に沿って伝搬させる、光導波路。
【請求項３２】
前記第１の部分は屈折率ｎ1を有し、前記第２の部分は屈折率ｎ2を有し、｜ｎ1−ｎ2｜≧０．１である、請求項３１に記載の光導波路。
【請求項３３】
｜ｎ1−ｎ2｜≧０．３である、請求項３２に記載の光導波路。
【請求項３４】
前記コアが中空コアである、請求項３１に記載の光導波路。
【請求項３５】
前記コアが誘電材料を含む、請求項３１に記載の光導波路。
【請求項３６】
前記コアが非線形材料を含む、請求項３１に記載の光導波路。
【請求項３７】
前記コアが希土類イオンを含む、請求項３１に記載の光導波路。
【請求項３８】
前記閉じ込め領域が複数の層を備える、請求項３１に記載の光導波路。
【請求項３９】
交互層はカルコゲナイド・ガラスを含む、請求項３８に記載の光導波路。
【請求項４０】
前記複数の層のサブセットはカルコゲナイド・ガラスがなくてもよい、請求項３８に記載の光導波路。
【請求項４１】
前記層のサブセットは交互の層である、請求項３８に記載の光導波路。
【請求項４２】
前記カルコゲナイド・ガラスはセレンを含む、請求項３１に記載の光導波路。
【請求項４３】
前記カルコゲナイド・ガラスはテルルを含む、請求項３１に記載の光導波路。
【請求項４４】
前記カルコゲナイド・ガラスは、硼素、アルミニウム、ケイ素、リン、硫黄、ガリウム、ヒ素、インジウム、スズ、アンチモン、タリウム、鉛、ビスマス、カドミウム、ランタン、フッ素、塩素、臭素およびヨウ素から構成されるグループから選択される元素を備える、請求項３１に記載の光導波路。
【請求項４５】
光導波路を作成するための方法であって、
カルコゲナイド・ガラスを備える第１の部分と、第１の部分を囲む第２の部分とを備えるファイバ・プリフォームを提供し、
前記第１および第２の部分が１０3ポワズと１０6ポワズの間の粘度を有するように前記ファイバ・プリフォームを加熱し、
前記加熱したファイバ・プリフォームを引抜き加工して光導波路を作成することを備える方法。
【請求項４６】
加熱した第１及び第２の部分の粘度は１０5ポワズ未満である、請求項４５に記載の方法
。
【請求項４７】
前記酸化ガラスが最高４０モル％のＭＯの形態の化合物を含み、Ｍは、Ｚｎから構成されるグループから選択される、請求項１５に記載の光導波路。
【請求項４８】
前記酸化ガラスが複数の酸化化合物を備える、請求項１５に記載の光導波路。
【請求項４９】
前記酸化ガラスがＺｎＯ及びＰ2Ｏ5を備える、請求項４８に記載の光導波路。
【請求項５０】
前記酸化ガラスが更にＰｂＯ及びＩｎ2Ｏ3を備える、請求項４９に記載の光導波路。
【請求項５１】
導波路軸を有する光導波路であって、
前記導波路軸に沿って延在し、セレン・カルコゲナイド・ガラスおよびテルル・カルコゲナイド・ガラスで構成されるグループから選択されるカルコゲナイド・ガラスを備える第１の部分と、
前記第１の部分とは異なり、前記導波路軸に沿って延在し、かつ前記第１の部分を囲む第２の部分とを備え、前記第２部分は非カルコゲナイド・ガラスを備え、
前記第１及び第２の部分の両方は、ある温度Ｔで１０3ポワズより大きな粘度を有する、光導波路。
【請求項５２】
前記非カルコゲナイド・ガラスが酸化ガラスである、請求項５１に記載の光導波路。
【請求項５３】
前記非カルコゲナイド・ガラスがハロゲン化ガラスである、請求項５１に記載の光導波路。
【請求項５４】
前記第１及び第２の部分が、ある温度Ｔで１０3と１０6との間の粘度を有する、請求項５１に記載の光導波路。
【請求項５５】
導波路軸を有する光導波路であって、
前記導波路軸に沿って延在し、屈折率ｎ1を有する第１の部分と、
前記第１の部分とは異なり、前記導波路軸に沿って延在し、かつ前記第１の部分を囲む第２の部分とを備え、前記第２の部分は屈折率ｎ2を有し、
前記第１及び第２の部分の少なくとも１つは、セレン・カルコゲナイド・ガラスおよびテルル・カルコゲナイド・ガラスで構成されるグループから選択されるカルコゲナイド・ガラスを備え、前記第１及び第２の部分の両方は、ある温度Ｔで１０3ポワズより大きな粘度を有し、｜ｎ1−ｎ2｜≧０．３５である、光導波路。
【請求項５６】
前記第１及び第２の部分が、ある温度Ｔで１０3と１０6との間の粘度を有する、請求項５５に記載の光導波路。
【請求項５７】
前記第１及び第２の部分が、ある温度Ｔで１０3と１０6との間の粘度を有する、請求項１に記載の光導波路。